(57)【特許請求の範囲】
【請求項１】
Ｒ−Ｔ−Ｂ系焼結磁石であって（Ｒは希土類元素であり、Ｎｄ、ＰｒおよびＣｅからなる群から選択される少なくとも１つを必ず含み、Ｔは遷移金属の少なくとも１つでありＦｅを必ず含む）、
前記Ｒ−Ｔ−Ｂ系焼結磁石の主相であるＲ２Ｔ１４Ｂ相の平均結晶粒径は、３μｍ以上７μｍ以下であり、
酸素、炭素、窒素を含有し、
酸素の含有量は質量比で１０００ｐｐｍ以上２４００ｐｐｍ以下であり、
炭素の含有量は質量比で８０ｐｐｍ以上１５００ｐｐｍ以下であり、
窒素の含有量は質量比で５０ｐｐｍ以上６００ｐｍ以下であり、
質量比で酸素の含有量を［Ｏ］、炭素の含有量を［Ｃ］、窒素の含有量を［Ｎ］とするとき、以下の式１〜３を満足する、Ｒ−Ｔ−Ｂ系焼結磁石。
式１：[Ｏ]＞[Ｃ]＞[Ｎ]
式２：[Ｏ]≧１．５×[Ｎ]
式３：[Ｃ]≧１．５×[Ｎ]
【請求項２】
Ｒ２Ｔ１４Ｂ化合物からなる主相と、前記主相の粒界部分に位置する粒界相とを含むＲ−Ｔ−Ｂ系焼結磁石であって（Ｒは希土類元素であり、Ｎｄ、ＰｒおよびＣｅからなる群から選択される少なくとも１つを必ず含み、Ｔは遷移金属の少なくとも１つでありＦｅを必ず含む）、
前記Ｒ−Ｔ−Ｂ系焼結磁石の主相であるＲ２Ｔ１４Ｂ相の平均結晶粒径は、３μｍ以上７μｍ以下であり、前記Ｒ-Ｔ-Ｂ系焼結磁石は、酸素、炭素、窒素を含有し、
酸素の含有量は質量比で１０００ｐｐｍ以上２４００ｐｐｍ以下であり、
窒素の含有量は質量比で５０ｐｐｍ以上６００ｐｍ以下であり、
前記粒界相は、希土類酸化物相を有し、
前記希土類酸化物相は、ＮａＣｌ型結晶構造を有する希土類酸窒化物相を含み、
前記希土類酸窒化物相におけるＯの含有量（原子％）を｛Ｏ｝、
前記希土類酸窒化物相におけるＮの含有量（原子％）を｛Ｎ｝とするとき、
｛Ｏ｝＞１．８×｛Ｎ｝の関係を満たす、
Ｒ−Ｔ−Ｂ系焼結磁石。
【請求項３】
前記希土類酸窒化物相におけるＣの含有量（原子％）を｛Ｃ｝とするとき、
｛Ｃ｝＞｛Ｎ｝×０．５の関係を満たす、
請求項２に記載のＲ−Ｔ−Ｂ系焼結磁石。
【請求項４】
前記希土類酸化物相の面積に占める前記希土類酸窒化物相の面積の割合が５０％以上である、請求項２または３に記載のＲ−Ｔ−Ｂ系焼結磁石。
【請求項５】
磁石表面から磁石内部に向かってＴｂ濃度およびＤｙ濃度の少なくとも一方が漸減する部分を含む、請求項２から４のいずれか一項に記載のＲ−Ｔ−Ｂ系焼結磁石。
【発明の詳細な説明】
【技術分野】
【０００１】
本願は、Ｒ−Ｔ−Ｂ系焼結磁石の製造方法およびＲ−Ｔ−Ｂ系焼結磁石に関する。
【背景技術】
【０００２】
Ｒ−Ｔ−Ｂ系焼結磁石（Ｒは希土類元素であり、Ｎｄ、ＰｒおよびＣｅからなる群から選択される少なくとも１つを必ず含み、Ｔは遷移金属の少なくとも１つでありＦｅを必ず含む、Ｂはホウ素である）は、Ｒ２Ｆｅ１４Ｂ型結晶構造を有する化合物の主相と、この主相の粒界部分に位置する粒界相および微量添加元素や不純物の影響により生成する化合物相とから構成されており、高い残留磁束密度Ｂｒ（以下、単に「Ｂｒ」と記載する場合がある）と高い保磁力ＨｃＪ（以下、単に「ＨｃＪ」と記載する場合がある）を示し優れた磁気特性を有することから永久磁石の中で最も高性能な磁石として知られている。このため、ハードディスクドライブのボイスコイルモータ（ＶＣＭ）、電気自動車（ＥＶ、ＨＶ、ＰＨＶ）用モータ、産業機器用モータなどの各種モータや家電製品など多種多様な用途に用いられている。【０００３】
このようなＲ−Ｔ−Ｂ系焼結磁石は、例えば、合金粉末を準備する工程、合金粉末をプレス成形して粉末成形体を作製する工程、粉末成形体を焼結する工程を経て製造される。合金粉末は、例えば、以下の方法で作製される。【０００４】
まず、インゴット法またはストリップキャスト法などの方法によって各種原料金属の溶湯から合金を製造する。得られた合金を粉砕工程に供し、所定の粒径分布を有する合金粉末を得る。この粉砕工程には、通常、粗粉砕工程と微粉砕工程とが含まれており、前者は、例えば水素脆化現象を利用して、後者は例えば気流式粉砕機（ジェットミル）を用いて行われる。【０００５】
このような粉砕工程によって得られた合金粉末は、例えばサイクロン式捕集装置により固気分離を行ってＲ−Ｔ−Ｂ系焼結磁石用合金粉末を回収（捕集）する。【０００６】
Ｒ−Ｔ−Ｂ系焼結磁石にはさらなる高性能化と、低コスト化が、要求されている。高性能化の手法としては、例えば、組織の微細化、含有酸素量の低減などが挙げられ、低コスト化の手法としては、例えば、粉砕効率の向上などが挙げられる。特許文献１には、粉砕効率向上の方法として露点−２０℃〜０℃の加湿された不活性ガス気流を用いてジェットミル粉砕を行う方法が開示されている。同様の手法は特許文献２にも記載されている。
【先行技術文献】
【特許文献】
【０００７】
【特許文献１】特開平８−１４８３１７号公報
【特許文献２】特開平６−１４０２２０号公報
【発明の概要】
【発明が解決しようとする課題】
【０００８】
含有酸素量を低減させた、例えば酸素の含有量が質量比で３５００ｐｐｍ以下となるようなＲ２Ｔ１４Ｂ相を主相とするＲ−Ｔ−Ｂ系焼結磁石を作製する場合は、粉砕工程における粉末粒子の酸化を防止するため、例えば、高純度の窒素ガスが不活性ガスとして使用される。【０００９】
本発明者らの検討によると、高純度の窒素ガスなどの不活性ガスを用いてジェットミル粉砕を実行した場合、低酸素にすると想定していた高性能化が達成できない場合があることがわかった。また、粉末を微細化して高性能化を図ろうとすると、微細化するには粉砕効率が犠牲になる。粉砕効率に関しては、特許文献１、２の開示の手法もあるが、特許文献１、２の開示の構成は、反応性を抑えるために、４５００ｐｐｍを超えるような高酸素含有量にする技術であり、低酸素化による高性能化において適用することができない。本開示の実施形態は、このような問題を解決することが可能なＲ−Ｔ−Ｂ系焼結磁石の製造方法およびＲ−Ｔ−Ｂ系焼結磁石を提供する。
【課題を解決するための手段】
【００１０】
本開示のＲ−Ｔ−Ｂ系焼結磁石の製造方法は、非限定的で例示的な実施形態において、Ｒ−Ｔ−Ｂ系焼結磁石（Ｒは希土類元素であり、Ｎｄ、ＰｒおよびＣｅからなる群から選択される少なくとも１つを必ず含み、Ｔは遷移金属の少なくとも１つでありＦｅを必ず含む）の製造方法であって、平均粒度が１０μｍ以上５００μｍ以下のＲ−Ｔ−Ｂ系焼結磁石用合金の粗粉砕粉を準備する工程と、粉砕室が不活性ガスで満たされたジェットミル装置に前記粗粉砕粉を供給して前記粗粉砕粉の粉砕を行い、平均粒度が２．０μｍ以上４．５μｍ以下の微粉末を得る工程と、前記微粉末の焼結体を作製する工程と、を含み、前記不活性ガスは加湿されており、前記Ｒ−Ｔ−Ｂ系焼結磁石の酸素の含有量が質量比で１０００ｐｐｍ以上３５００ｐｐｍ以下である。【００１１】
ある実施形態において、前記Ｒ−Ｔ−Ｂ系焼結磁石のＲ含有量は３１質量％以下である。【００１２】
ある実施形態において、前記不活性ガスは、窒素ガスである。【００１３】
ある実施形態において、重希土類元素ＲＨ（ＲＨは、Ｔｂ、Ｄｙ、Ｈｏの少なくとも１つ）を前記焼結体の表面から内部に拡散させる拡散工程を更に含む。【００１４】
ある実施形態において、前記微粉末の焼結体を作製する工程は、磁場中湿式プレスまたは不活性ガス雰囲気中による磁場中プレスによって前記微粉末から粉末成形体を作製する工程と、前記粉末成形体を焼結する工程とを含む。【００１５】
ある実施形態において、前記微粉末を得る工程における前記微粉末の前記平均粒度は２．０μｍ以上３．５μｍ以下である。【００１６】
本開示のＲ−Ｔ−Ｂ系焼結磁石は、非限定的で例示的な実施形態において、Ｒ−Ｔ−Ｂ系焼結磁石であって（Ｒは希土類元素であり、Ｎｄ、ＰｒおよびＣｅからなる群から選択される少なくとも１つを必ず含み、Ｔは遷移金属の少なくとも１つでありＦｅを必ず含む）、前記Ｒ−Ｔ−Ｂ系焼結磁石の主相であるＲ２Ｔ１４Ｂ相の平均結晶粒径は、３μｍ以上７μｍ以下であり、酸素、炭素、窒素を含有し、酸素の含有量は質量比で１０００ｐｐｍ以上３５００ｐｐｍ以下であり、炭素の含有量は質量比で８０ｐｐｍ以上１５００ｐｐｍ以下であり、窒素の含有量は質量比で５０ｐｐｍ以上６００ｐｍ以下であり、質量比で酸素の含有量を［Ｏ］、炭素の含有量を［Ｃ］、窒素の含有量を［Ｎ］とするとき、以下の式１〜３を満足する。
式１：[Ｏ]＞[Ｃ]＞[Ｎ]  式２：[Ｏ]≧１．５×[Ｎ]  式３：[Ｃ]≧１．５×[Ｎ]【００１７】
本開示のＲ−Ｔ−Ｂ系焼結磁石は、非限定的で例示的な実施形態において、Ｒ２Ｔ１４Ｂ化合物からなる主相と、前記主相の粒界部分に位置する粒界相とを含むＲ−Ｔ−Ｂ系焼結磁石であって（Ｒは希土類元素であり、Ｎｄ、ＰｒおよびＣｅからなる群から選択される少なくとも１つを必ず含み、Ｔは遷移金属の少なくとも１つでありＦｅを必ず含む）、前記Ｒ−Ｔ−Ｂ系焼結磁石の主相であるＲ２Ｔ１４Ｂ相の平均結晶粒径は、３μｍ以上７μｍ以下であり、前記Ｒ−Ｔ−Ｂ系焼結磁石は、酸素、炭素、窒素を含有し、酸素の含有量は質量比で１０００ｐｐｍ以上３５００ｐｐｍ以下であり、窒素の含有量は質量比で５０ｐｐｍ以上６００ｐｍ以下であり、前記粒界相は、希土類酸化物相を有し、前記希土類酸化物相は、ＮａＣｌ型結晶構造を有する希土類酸窒化物相を含み、前記希土類酸窒化物相におけるＯの含有量（原子％）を｛Ｏ｝、前記希土類酸窒化物相におけるＮの含有量（原子％）を｛Ｎ｝とするとき、｛Ｏ｝＞１．８×｛Ｎ｝の関係を満たす。【００１８】
ある実施形態において、前記Ｒ−Ｔ−Ｂ系焼結磁石は、前記希土類酸窒化物相におけるＣの含有量（原子％）を｛Ｃ｝とするとき、｛Ｃ｝＞｛Ｎ｝×０．５の関係を満たす。【００１９】
ある実施形態において、Ｒ−Ｔ−Ｂ系焼結磁石の任意の断面において、前記希土類酸化物相の面積に占める前記希土類酸窒化物相の面積の割合が５０％以上である。【００２０】
ある実施形態において、Ｒ−Ｔ−Ｂ系焼結磁石は、磁石表面から磁石内部に向かってＴｂ濃度およびＤｙ濃度の少なくとも一方が漸減する部分を含む。
【発明の効果】
【００２１】
本開示の実施形態によれば、ジェットミル粉砕によって得られる微粉末の粒子表面を加湿された不活性ガスによって適切に改質することができる。これにより、微粉末の粉砕粒度を低下させてもジェットミル粉砕時の粉砕効率の悪化を抑止しつつ、最終的に優れた磁気特性を有するＲ−Ｔ−Ｂ系焼結磁石を実現することが可能になる。
【図面の簡単な説明】
【００２２】
【図１】図１は、本実施形態におけるＲ−Ｔ−Ｂ系焼結磁石合金粉砕システム１０００の構成例を模式的に示す図である。
【発明を実施するための形態】
【００２３】
本発明者らは検討の結果、含有酸素量を低減させたＲ−Ｔ−Ｂ系焼結磁石を製造する場合において、粉砕工程にて粉末粒子を小さくすると、粉砕効率の悪化に加えて、粉砕工程において不活性ガス（特に不活性ガスとして乾燥した窒素ガスを用いた場合）により粉末粒子が劣化（窒化）し、粉砕粒子を小さくしたことによる所望の磁気特性向上効果が得られなくなることがわかった。本発明者らはさらに検討の結果、加湿された不活性ガスを用いることで不活性ガスによる粉末粒子の劣化を低減できることを見出した。これは、粉末粒子表面に酸化膜が形成されることで粉末粒子内部への不活性ガス（特に窒素ガス）の導入を防ぐことができ、これにより不活性ガスによる粉末粒子の劣化（窒化）を抑制できるからだと考えられる。従来、粉砕工程にて粉末粒子を小さくすると、粉砕効率が悪化することや、これらの悪化を加湿された不活性ガス気流を用いることで改善できることが知られていた（例えば特許文献１や特許文献２）。しかし、当然ながら、加湿された不活性ガス気流を用いて粉砕すると粉末粒子が酸化されて磁気特性が低下する。そのため、磁気特性を向上させるために含有酸素量を低減させたＲ−Ｔ−Ｂ系焼結磁石を製造する場合に、粉砕粒子を小さくしようとして、積極的に加湿された不活性ガス気流を用いて粉砕することはなかった（例えば、特許文献１の微粉末の酸素含有量は質量比で４５００ｐｐｍおよび４９００ｐｐｍと比較的高い、特許文献２は酸素含有量の記載なし）。しかし、本発明者らは上述した不活性ガスによる粉末粒子の劣化を加湿された不活性ガスを用いることで低減させる知見を踏まえて検討を重ねた結果、意外なことに、最終的に得られるＲ−Ｔ−Ｂ系焼結磁石において、含有酸素量を低減させた特定の範囲となるように粉末粒子を加湿粉砕すると、粉末粒子の劣化（窒化）の抑制と加湿の酸化による磁気特性低下の抑制を両立できることが分かった。なお、通常、粉砕以降の工程でＲ−Ｔ−Ｂ系焼結磁石の酸素量が増加する工程は主に、微粉末を成形、焼結して焼結体を作製する工程であるが、Ｒ−Ｔ−Ｂ系焼結磁石の酸素含有量の増加は少ない（例えば、質量比で５０ｐｐｍ以上３００ｐｐｍ以下）。よって、Ｒ−Ｔ−Ｂ系焼結磁石の含有酸素量は粉砕工程によって調整することが可能である。すなわち本開示は、粉砕工程において、得られるＲ−Ｔ−Ｂ系焼結磁石の含有酸素量を特定範囲（１０００ｐｐｍ以上３５００ｐｐｍ以下、好ましくは１０００ｐｐｍ以上３２００ｐｐｍ以下）になるように加湿粉砕して粉末粒子を小さくする（平均粒径が２．０μｍ以上４．５μｍ以下、好ましくは平均粒径が２．０μｍ以上３．５μｍ以下）ことにより、粉砕性を改善できるとともに、粉砕工程における酸化や窒化による磁気特性の低下を低減させることで、高い磁気特性を有するＲ−Ｔ−Ｂ系焼結磁石が得られることを見出したものである。また、このようにして、Ｒ−Ｔ−Ｂ系焼結磁石の主相であるＲ２Ｔ１４Ｂ相の平均結晶粒径は、３μｍ以上７μｍ以下であり、酸素、炭素、窒素を含有し、酸素の含有量は質量比で１０００ｐｐｍ以上３５００ｐｐｍ以下であり、炭素の含有量は質量比で８０ｐｐｍ以上１５００ｐｐｍ以下であり、窒素の含有量は質量比で５０ｐｐｍ以上６００ｐｍ以下であり、質量比で酸素の含有量を［Ｏ］、炭素の含有量を［Ｃ］、窒素の含有量を［Ｎ］とするとき、以下の式１〜３を満足する、Ｒ−Ｔ−Ｂ系焼結磁石が好適に得られる。
式１：[Ｏ]＞[Ｃ]＞[Ｎ]  式２：[Ｏ]≧１．５×[Ｎ]  式３：[Ｃ]≧１．５×[Ｎ]
【００２４】
＜Ｒ−Ｔ−Ｂ系焼結磁石の製造方法＞
以下、本開示によるＲ−Ｔ−Ｂ系焼結磁石の製造方法の実施形態を説明する。
【００２５】
本開示はＲ−Ｔ−Ｂ系焼結磁石の製造方法である。ここで、Ｒは希土類元素であり、Ｎｄ、ＰｒおよびＣｅからなる群から選択される少なくとも１つを必ず含み、Ｔは遷移金属の少なくとも１つでありＦｅを必ず含む。
【００２６】
このＲ−Ｔ−Ｂ系焼結磁石の製造方法は、
（１）平均粒度が１０μｍ以上５００μｍ以下のＲ−Ｔ−Ｂ系焼結磁石用合金の粗粉砕粉を準備する工程と、
（２）粉砕室が不活性ガスで満たされたジェットミル装置に前記粗粉砕粉を供給して前記粗粉砕粉の粉砕を行い、平均粒度が２．０μｍ以上４．５μｍ以下の微粉末を得る工程と、
（３）前記微粉末の焼結体を作製する工程と、
を含み、前記不活性ガスは、加湿されている。平均粒度（ｄ５０）は、気流分散式レーザー回折法によって測定され得る。
【００２７】
＜Ｒ−Ｔ−Ｂ系焼結磁石＞
本開示のＲ−Ｔ−Ｂ系焼結磁石は、酸素の含有量が質量割合で１０００ｐｐｍ以上３５００ｐｐｍ以下である。酸素の含有量を１０００ｐｐｍ以上３５００ｐｐｍ以下とすることにより、上記（２）の微粉末を得る工程において、不活性ガスの加湿が弱すぎることで不活性ガスによる粉末粒子の劣化（窒化）が進むことによる磁気特性の低下や加湿による粉末粒子の酸化が進むことによる磁気特性の低下を抑制できる。より高い磁気特性を得るためには、Ｒ−Ｔ−Ｂ系焼結磁石の酸素含有量は１０００ｐｐｍ以上３２００ｐｐｍ以下が好ましく、１０００ｐｐｍ以上２４００ｐｐｍ以下がさらに好ましく、１３００ｐｐｍ以上２４００ｐｐｍ以下がさらに好ましい。また、加湿による粉砕を経て、Ｒ−Ｔ−Ｂ焼結磁石を本開示の酸素の含有量（１０００ｐｐｍ以上３５００ｐｐｍ以上）とすることにより、後述する実施例に示すように成形における圧縮性を向上させることができる。圧縮性が向上することで、より低い成形圧力で成形を行うことができる。これにより、成形体の亀裂発生を抑制することが可能となる。さらに、金型への負荷の低減による連続成形性の向上や金型補修頻度の低減が可能となるため生産効率を向上させることができる。好ましくは、Ｒ−Ｔ−Ｂ系焼結磁石の酸素の含有量は２０００ｐｐｍ以上である。より成形性を向上させることができる。そのため、成形性と磁気特性（ＢｒおよびＨｃＪ）を考慮するとＲ−Ｔ−Ｂ系焼結磁石の酸素含有量は２０００ｐｐｍ以上２４００ｐｐｍ以下が好ましい。
【００２８】
以下に好ましいＲ−Ｔ−Ｂ系焼結磁石の組成を示す。
【００２９】
Ｒは希土類元素であり、Ｎｄ、ＰｒおよびＣｅからなる群から選択される少なくとも１つを必ず含む。好ましくは、Ｎｄ−Ｄｙ、Ｎｄ−Ｔｂ、Ｎｄ−Ｄｙ−Ｔｂ、Ｎｄ−Ｐｒ−Ｄｙ、Ｎｄ−Ｐｒ−Ｔｂ、Ｎｄ−Ｐｒ−Ｄｙ−Ｔｂで示される希土類元素の組合せを用いる。
【００３０】
Ｒのうち、ＤｙおよびＴｂは、特にＨｃＪの向上に効果を発揮する。上記元素以外にはＬａなど他の希土類元素を含有してもよく、ミッシュメタルやジジムを用いることもできる。また、Ｒは純元素でなくてもよく、工業上入手可能な範囲で、製造上不可避な不純物を含有するものでもよい。含有量は、例えば、２７量％以上３５質量％以下である。好ましくは、Ｒ−Ｔ−Ｂ系焼結磁石のＲ含有量は３１質量％以下（２７質量％以上３１質量％以下、好ましくは、２９質量％以上３１質量％以下）である。Ｒ−Ｔ−Ｂ系焼結磁石のＲ含有量を３１質量％以下でかつ、酸素の含有量が質量比で１０００ｐｐｍ以上３５００ｐｐｍ以下とすることにより、加湿粉砕時において、加湿により酸化されたＲの発生が低減される。そのため、より高い磁気特性を得ることができる。
【００３１】
Ｔは、鉄を含み（Ｔが実質的に鉄から成る場合も含む）、質量比でその５０％以下をコバルト（Ｃｏ）で置換してもよい（Ｔが実質的に鉄とコバルトとから成る場合を含む）。Ｃｏは温度特性の向上、耐食性の向上に有効であり、合金粉末は１０質量％以下のＣｏを含んでよい。Ｔの含有量は、ＲとＢあるいはＲとＢと後述するＭとの残部を占めてよい。
【００３２】
Ｂの含有量についても公知の含有量で差し支えなく、例えば、０．９質量％〜１．２質量％が好ましい範囲である。０．９質量％未満では高いＨｃＪが得られない場合があり、１．２質量％を超えるとＢｒが低下する場合がある。なお、Ｂの一部はＣ（炭素）で置換することができる。より好ましくは、１．０質量％以下、さらに好ましくは０．９６質量％以下である。
【００３３】
上記元素に加え、ＨｃＪ向上のためにＭ元素を添加することができる。Ｍ元素は、Ａｌ、Ｓｉ、Ｔｉ、Ｖ、Ｃｒ、Ｍｎ、Ｎｉ、Ｃｕ、Ｚｎ、Ｇａ、Ｚｒ、Ｎｂ、Ｍｏ、Ｉｎ、Ｓｎ、Ｈｆ、ＴａおよびＷからなる群から選択される一種以上である。Ｍ元素の添加量は５．０質量％以下が好ましい。５．０質量％を超えるとＢｒが低下する場合があるためである。また、不可避的不純物も許容することができる。
【００３４】
Ｒ−Ｔ−Ｂ系焼結磁石におけるＮ（窒素）の含有量は、質量比で５０ｐｐｍ以上６００ｐｐｍ以下が好ましい。Ｎ（窒素）の含有量が質量比で５０ｐｐｍ以上６００ｐｐｍ以下となるように加湿粉砕を行ことにより粉砕性を改善しつつ、窒化による磁気特性の低下を抑制することができる。窒素の含有量は５０ｐｐｍ以上４００ｐｐｍ以下がさらに好ましく、最も好ましくは、１００ｐｐｍ以上３００ｐｐｍ以下である。より粉砕性を改善しつつ、窒化による磁気特性の低下を抑制できるからである。また、Ｒ−Ｔ−Ｂ系焼結磁石におけるＣ（炭素）の含有量）は、質量比で８０ｐｐｍ以上１５００ｐｐｍ以下が好ましく、８０ｐｐｍ以上１０００ｐｐｍ以下がさらに好ましい。さらに、Ｃの含有量の下限は５００ｐｐｍとすることも可能であり、８００ｐｐｍ以上とすることも可能である。また、本開示のＲ−Ｔ−Ｂ系焼結磁石は、質量比で酸素の含有量を［Ｏ］、炭素の含有量を［Ｃ］、窒素の含有量を［Ｎ］とするとき、以下の式１〜３を満足することが好ましい。
式１：[Ｏ]＞[Ｃ]＞[Ｎ]、式２：[Ｏ]≧１．５×[Ｎ]、式３：[Ｃ]≧１．５×[Ｎ] 
【００３５】
前記式１〜３を満足することで、より確実に粉砕性を改善できるとともに、粉末粒子の劣化や加湿の酸化による磁気特性低下の抑制を両立するＲ−Ｔ−Ｂ系焼結磁石が得られる。本開示のＲ−Ｔ−Ｂ系焼結磁石は、上述したように加湿粉砕を行うことにより酸素量が増加するが、特に粉砕による窒化が抑えられる。その結果、得られたＲ−Ｔ−Ｂ系焼結磁石における酸素、炭素、窒素の含有量は、式１（[Ｏ]＞[Ｃ]＞[Ｎ]）のようにすることができる。さらに、十分に窒化が抑えられることにより、窒素の含有量が酸素や炭素の含有量に比べて少なくなり、式２（[Ｏ]≧１．５×[Ｎ]）および式３（[Ｃ]≧１．５×[Ｎ]）にすることができる。また、式２は[Ｏ]≧３×[Ｎ]がさらに好ましく、[Ｏ]≧５×[Ｎ]がさらにこのましく、[Ｏ]≧１０×[Ｎ]がもっとも好ましい。また、式３は、[Ｃ]≧２×[Ｎ]がさらに好ましく、[Ｃ]≧５×[Ｎ]がもっとも好ましい。
【００３６】
また、本開示のＲ−Ｔ−Ｂ系焼結磁石の主相であるＲ２Ｔ１４Ｂ相の平均結晶粒径は、３．５μｍ以上７．０μｍ以下である。なお、前記平均結晶粒径はＥＢＳＤ（後方散乱電子回折（Ｅｌｅｃｔｒｏｎ  ＢａｃｋＳｃａｔｔｅｒ  Ｄｉｆｆｒａｃｔｉｏｍ））で評価される結晶粒（５０００個以上）の円相当径の個数平均により求めることができる。
【００３７】
＜（１）平均粒度が１０μｍ以上５００μｍ以下のＲ−Ｔ−Ｂ系焼結磁石用合金の粗粉砕粉を準備する工程の例＞
平均粒度が１０μｍ以上５００μｍ以下のＲ−Ｔ−Ｂ系焼結磁石用合金の粗粉砕粉を準備する工程は、Ｒ−Ｔ−Ｂ系焼結磁石用合金を準備する工程と、この合金を例えば水素粉砕法などによって粗く粉砕する工程とを含む。
【００３８】
Ｒ−Ｔ−Ｂ系焼結磁石用合金の製造方法を例示する。上述した組成となるように事前に調整した金属または合金を溶解し、鋳型に入れるインゴット鋳造法により合金インゴットを得ることができる。また、溶湯を単ロール、双ロール、回転ディスクまたは回転円筒鋳型等に接触させて急冷し、インゴット法で作られた合金よりも薄い凝固合金を作製するストリップキャスト法または遠心鋳造法に代表される急冷法により合金フレークを製造することができる。
【００３９】
本開示の実施形態においては、インゴット法と急冷法のどちらの方法により製造された材料も使用可能であるが、ストリップキャスト法などの急冷法により製造されることが好ましい。急冷法によって作製した急冷合金の厚さは、通常０．０３ｍｍ〜１ｍｍの範囲にあり、フレーク形状である。合金溶湯は冷却ロールの接触した面（ロール接触面）から凝固し始め、ロール接触面から厚さ方向に結晶が柱状に成長してゆく。急冷合金は、従来のインゴット鋳造法（金型鋳造法）によって作製された合金（インゴット合金）と比較して、短時間で冷却されているため、組織が微細化され、結晶粒径が小さい。また粒界の面積が広い。Ｒリッチ相は粒界内に大きく広がるため、急冷法はＲリッチ相の分散性に優れる。このため水素粉砕法により粒界で破断し易い。急冷合金を水素粉砕することで、水素粉砕粉（粗粉砕粉）のサイズを例えば１．０ｍｍ以下とすることができる。このようにして得た粗粉砕粉を加湿雰囲気のジェットミルで粉砕する（工程（２））。
【００４０】
＜（２）粉砕室が不活性ガスで満たされたジェットミル装置に粗粉砕粉を供給して粗粉砕粉の粉砕を行い、平均粒度が２．０μｍ以上４．５μｍ以下の微粉末を得る工程の例＞
＜粉砕システム＞
まず、図１を参照しながら、本開示によるＲ−Ｔ−Ｂ系焼結磁石の製造方法に用いられ得る粉砕システムを説明する。図１は、本実施形態における粉砕システム１０００の構成例を模式的に示す図である。この例において、Ｒ−Ｔ−Ｂ系焼結磁石合金粉砕システム１０００は、ジェットミル装置１００と、サイクロン捕集装置２００と、バッグフィルタ装置３００とを備えている。
【００４１】
ジェットミル装置１００は、不図示の原料タンクから原料投入パイプ３４を介して被粉砕物の供給を受ける。被粉砕物は、平均粒度が１０μｍ以上５００μｍ以下のＲ−Ｔ−Ｂ系焼結磁石用合金の粗粉砕粉である。なお、本開示における平均粒度（ｄ５０）は、気流分散式レーザー回折法（ＪＩＳ  Ｚ  ８８２５：２０１３年改訂版に準拠する）により測定することができる。すなわち、本明細書において、平均粒度は、小粒径側からの積算粒度分布（体積基準）が５０％となる粒径（メジアン径）を意味する。
【００４２】
なお本開示の実施形態における平均粒度（ｄ５０）は、Ｓｙｍｐａｔｅｃ社製の粒度分布測定装置「ＨＥＬＯＳ＆ＲＯＤＯＳ」において、分散圧：４ｂａｒ、測定レンジ：Ｒ２、計算モード：ＨＲＬＤ、の条件にて測定されたｄ５０のことを示す。
【００４３】
原料投入パイプ３４には複数のバルブが設けられ、バルブの開閉によってジェットミル装置１００の内部圧力が適切に維持される。ジェットミル装置１００の内部に導入された被粉砕物は、ノズル管３６からの不活性ガスの高速噴射によって被粉砕物同士の相互衝突や粉砕を効率的に進行させるために設置された衝突板との衝突によって細かく粉砕される。ノズル管３６には、水分を不活性ガスに含めるための加湿用管が接続されている。
【００４４】
Ｒ−Ｔ−Ｂ系焼結磁石用合金の粉末は活性であり、酸化しやすい。このため、ジェットミル装置１００で使用される気体としては、発熱・発火の危険性の回避、不純物としての酸素含有量を低減させて磁石の高性能化を図るため、一般的には、露点が−６０℃以下の乾燥した（高純度な）、窒素、アルゴン、ヘリウムなどの不活性ガスが用いられている。しかし、本開示の実施形態では、このような不活性ガスに意図的に水分を導入した加湿状態で粉砕を行う。この点の詳細については、後述する。
【００４５】
ジェットミル装置１００の内部で微粉砕された粉末粒子（微粉末）は上昇気流に乗って上部の排出口４０からサイクロン捕集装置２００の入口管２０に導かれる。粉砕が不十分な粗い粒子は、中位径（ｄ５０）以上の粗粒子の分級するために設置された分級ロータにより分別され、ジェットミル装置１００の内部に残り、更に衝突による粉砕処理工程を受けることになる。この粗粒子の分級については分級ロータを用いても良いし、旋回流による遠心分離を用いても良い。こうして、ジェットミル装置１００に投入された被粉砕物（粗粉砕粉）は、平均粒度（中位径：ｄ５０）が２．０μｍ以上４．５μｍ以下の粒度分布を持つ微粉末に粉砕されてからサイクロン捕集装置２００に移動することになる。
【００４６】
サイクロン捕集装置２００は、粉末を運ぶ気流から粉末を分離するために使用される。具体的には、Ｒ−Ｔ−Ｂ系焼結磁石用合金の粗粉砕粉が前段のジェットミルで粉砕され、粉砕によって生成された微粉末が、粉砕に利用された気体とともに入口管２０を通って、サイクロン捕集装置２００に供給される。不活性ガス（粉砕ガス）と粉砕された微粉末との混合物が高速な気流をなして、サイクロン捕集装置２００に送られてくる。サイクロン捕集装置２００は、これらの粉砕ガスと微粉末とを分離するために利用される。粉砕カスから分離された微粉末は、排出口４０を介して粉末捕集器５０で回収される。粉砕ガスは出口管３０を介してバッグフィルタ装置３００に供給される。バッグフィルタ装置３００では非常に小さな微粒子が回収され、清浄な気体が排気口３２から外部に放出される。なお、このような固気分離のために、サイクロン捕集装置２００を用いず、バッグフィルタを用いることも可能であるが、フィルタの破損による微粉末の大気飛散などが環境面、安全面に与える影響が大きい。サイクロン捕集装置２００によって分離された後の気体から、更にバッグフィルタを併用して微粒子を分離してもよい。
【００４７】
本開示の特徴的な点は、Ｒ−Ｔ−Ｂ系焼結磁石の酸素含有量が質量比で１０００ｐｐｍ以上３５００ｐｐｍ以下の範囲になるように加湿粉砕を行う点にある。これにより粉砕による粉末粒子の劣化（窒化）と加湿による酸化の両方を抑制して高い磁気特性を得ることができる。上述したように、通常、粉砕以降の工程（主に前記微粉末の焼結体を作製する工程）によるＲ−Ｔ−Ｂ系焼結磁石の酸素含有量の増加は少ない（例えば、５０ｐｐｍ以上３００ｐｐｍ以下）。よって、粉砕工程によってＲ−Ｔ−Ｂ系焼結磁石の含有酸素量を調整することが可能である。
【００４８】
具体的には、工程（２）における加湿された不活性ガスは、例えば、粗粉砕粉の１ｋｇあたり０．５ｇ以上６．０ｇ以下の水分を不活性ガスに与えることによって得られる。０．５ｇ未満であると、粉砕による粉末粒子の劣化（窒化）を抑制できず磁気特性が低下する可能性がある。一方、６．０ｇを超えると、加湿が強すぎるために粉末粒子の酸化が進み磁気特性が低下する可能性がある。
【００４９】
粉砕室内の露点や粗粉砕粉をジェットミル装置に供給する量は、粉砕時間やジェットミル装置の大きさにも依存するが、ある好ましい実施形態において、前記不活性ガスは、粉砕時における露点が−５５℃以上−３０℃以下になるように加湿されている。さらにある好ましい実施形態において、粗粉砕粉をジェットミル装置に供給するレートは、３５ｋｇ／時間以上１８０ｋｇ／時間以下である。
【００５０】
不活性ガスの例は、窒素、アルゴン、ヘリウムである。なかでも、窒素は純度の高いガスが低コストで入手できるため、最も好ましい。したがって、好ましい実施形態において、不活性ガスは窒素ガスである。しかしながら、本発明者らは検討の結果、従来からの方法で窒素からなる不活性ガスを用いてジェットミル粉砕を行う場合、得られる微粉末の平均粒度が４．５μｍ以下になると、窒化により磁気特性の低下し始めることがわかった。特に、平均粒度が３．５μｍ以下になると窒化による磁気特性の低下が著しくなる場合があることが分かった。しかし、本開示の実施形態によれば、適切に調整した加湿雰囲気で粉砕を行うため、窒素ガスを不活性ガスに用いても、窒化の抑制および酸化の抑制を両立することができる。これは、粉砕室内の不活性ガスが窒素主体であっても、特定の調整された量の水分を含有するように加湿させることで、微粉砕によって現れた粒子の活性な表面を窒化されるよりも先に薄く酸化させることができるからだと考えられる。なお、微粉砕以降の工程（主に前記微粉末の焼結体を作製する工程）によるＲ−Ｔ−Ｂ系焼結磁石の酸素含有量の増加は質量比で５０ｐｐｍ以上３００ｐｐｍ以下であることが好ましく、さらに好ましくは、５０ｐｐｍ以上２００ｐｐｍ以下である。これらを達成するには、後述するように磁場中湿式プレスまたは不活性ガス雰囲気中による磁場中プレスを行い、得られた成形体を焼結する。微粉末を得る工程における微粉末の平均粒度は、２．０μｍ以上４．５μｍ以下である。２．０μｍ未満であると、微粉末の粉砕粒度が小さすぎてジェットミル粉砕時の粉砕効率の悪化を抑止できない可能性があり、４．５μｍを超えると高い磁気特性を得られない可能性がある。微粉末の粉砕粒度は２．０μｍ以上３．５ｍ以下であることがより好ましい。平均粒度を小さくすることにより、磁石特性を向上させることが可能になる。
【００５１】
＜（３）微粉末の焼結体を作製する工程の例＞
好ましい実施形態において、微粉末の焼結体を作製する工程は、磁場中プレスによって前記微粉末から粉末成形体を作製する工程と、この粉末成形体を焼結する工程とを含む。磁場中プレスでは酸化抑制の観点から不活性ガス雰囲気中によるプレスまたは湿式プレスによって粉末成形体を形成する方が好ましい。特に湿式プレスは粉末成形体を構成する粒子の表面が油剤などの分散剤によって被覆され、大気中の酸素や水蒸気との接触が抑制される。このため、プレス工程の前後あるいはプレス工程中に粒子が大気によって酸化されることを防止または抑制することができる。
【００５２】
磁場中湿式プレスを行う場合、微粉末に分散媒を混ぜたスラリーを用意し、湿式プレス装置の金型におけるキャビティに供給して磁場中でプレス成形する。
【００５３】
・分散媒
分散媒は、その内部に合金粉末を分散させることによりスラリーを得ることができる液体である。
【００５４】
本開示に用いる好ましい分散媒として鉱物油または合成油を挙げることができる。鉱物油または合成油はその種類が特定されるものではないが、常温での動粘度が１０ｃＳｔを超えると粘性の増大によって合金粉末相互の結合力が強まり磁場中湿式成形時の合金粉末の配向性に悪影響を与える場合がある。このため、鉱物油または合成油の常温での動粘度は１０ｃＳｔ以下が好ましい。また鉱物油または合成油の分留点が４００℃を超えると成形体を得た後の脱油が困難となり、焼結体内の残留炭素量が多くなって磁気特性が低下する場合がある。したがって、鉱物油または合成油の分留点は４００℃以下が好ましい。また、分散媒として植物油を用いてもよい。植物油は植物より抽出される油を指し、植物の種類も特定の植物に限定されるものではない。
【００５５】
・スラリーの作製
得られた合金粉末と分散媒とを混合することでスラリーを得ることができる。
【００５６】
合金粉末と分散媒との混合率は特に限定されないが、スラリー中の合金粉末の濃度は、質量比で、好ましくは７０％以上（すなわち、７０質量％以上）である。２０〜６００ｃｍ３／秒の流量において、キャビティ内部に効率的に合金粉末を供給できると共に、優れた磁気特性が得られるからである。スラリー中の合金粉末の濃度は、質量比で、好ましくは９０％以下である。合金粉末と分散媒との混合方法は特に限定されない。合金粉末と分散媒とを別々に用意し、両者を所定量秤量して混ぜ合わせることによって製造してよい。また、粗粉砕粉をジェットミル等で乾式粉砕して合金粉末を得る際にジェットミル等の粉砕装置の合金粉末排出口に分散媒を入れた容器を配置し、粉砕して得られた合金粉末を容器内の分散媒中に直接回収しスラリーを得てもよい。この場合、容器内も窒素ガスおよび／またはアルゴンガスからなる雰囲気とし、得られた合金粉末を大気に触れさせることなく直接分散媒中に回収して、スラリーとすることが好ましい。さらには、粗粉砕粉を分散媒中に保持した状態で振動ミル、ボールミルまたはアトライター等を用いて湿式粉砕し、合金粉末と分散媒とから成るスラリーを得ることも可能である。
【００５７】
こうして得たスラリーを公知の湿式プレス装置で成形することにより、所定の大きさおよび形状を有する成形体を得ることができる。この成形体を焼結して焼結体を得る。
【００５８】
・焼結工程
次に、成形体を焼結して希土類焼結磁石体（焼結体）を得る。
【００５９】
成形体の焼結は、好ましくは、０．１３Ｐａ（１０−３Ｔｏｒｒ）以下、より好ましくは０．０７Ｐａ（５．０×１０−４Ｔｏｒｒ）以下の圧力下で、温度１０００℃〜１１５０℃の範囲で行なう。焼結による酸化を防止するために、雰囲気の残留ガスは、ヘリウム、アルゴンなどの不活性ガスにより置換され得る。得られた、焼結体に対しては、熱処理を行うことが好ましい。熱処理により、磁気特性を向上させることができる。熱処理温度、熱処理時間などの熱処理条件は、公知の条件を採用することができる。こうして得た希土類焼結磁石体に対しては、必要に応じて、研削・研磨工程、表面処理工程、および着磁工程が施され、最終的な希土類焼結磁石が完成する。
【００６０】
ある好ましい実施形態では、本開示のＲ−Ｔ−Ｂ系焼結磁石の製造方法は、重希土類元素ＲＨ（ＲＨは、Ｔｂ、Ｄｙ、Ｈｏの少なくとも１つ）を焼結体の表面から内部に拡散する拡散工程を更に含む。重希土類元素ＲＨを焼結体の表面から内部に拡散すると、保磁力を効率的に高めることができる。後述する実施例に示すように、本開示の加湿粉砕を行った焼結体に対して拡散工程を行うと、加湿粉砕を行わない焼結体に拡散工程を行う場合とくらべて高いＨｃＪが得られることがわかった。拡散工程の方法は特に問わない。公知の方法を採用することができる。重希土類元素ＲＨとしては、ＴｂやＤｙが好ましい。これらを拡散したＲ−Ｔ−Ｂ系焼結磁は、磁石表面から磁石内部に向かってＴｂ濃度およびＤｙ濃度の少なくとも一方が漸減する部分を含む。すなわち、磁石表面から磁石内部にＴｂ濃度およびＤｙ濃度の少なくとも一方が漸減する部分をＲ−Ｔ−Ｂ系焼結磁石が含むということは、ＴｂおよびＤｙの少なくとも一方が磁石表面から磁石内部に拡散された状態にあることを意味している。この状態は、例えば、Ｒ−Ｔ−Ｂ系焼結磁石の任意の断面における磁石表面から磁石中央付近までをエネルギー分散型Ｘ線分光方法（ＥＤＸ）により線分析（ライン分析）することにより確認することができる。
【００６１】
ＴｂおよびＤｙの濃度は、測定部位のサイズが例えばサブミクロン程度である場合、測定部位が主相結晶粒（Ｒ２Ｔ１４Ｂ化合物粒子）および粒界のいずれに位置するかによって異なり得る。また、測定部位が粒界に位置している場合、粒界に形成され得るＴｂまたはＤｙを含む化合物の種類および分布に応じて、ＴｂまたはＤｙの濃度は局所的または微視的に変化し得る。しかし、ＴｂおよびＤｙが磁石表面から磁石内部に拡散された場合、これらの元素の、磁石表面からの深さが等しい位置における濃度平均値は、磁石表面から磁石内部に向かって徐々に低下していくことは明らかである。本開示では、少なくともＲ−Ｔ−Ｂ系焼結磁石の磁石表面から２００μｍの深さまでの領域において、深さをパラメータとする関数として測定されるＴｂおよびＤｙの濃度平均値の少なくとも一方が深さの増加とともに低下していれば、このＲ−Ｔ−Ｂ系焼結磁石は、Ｔｂ濃度およびＤｙ濃度の少なくとも一方が漸減する部分を含むと定義する。
【００６２】
重希土類元素ＲＨを焼結体の表面から内部に拡散する拡散工程を行った後の最終的に得られるＲ−Ｔ−Ｂ系焼結磁石のＲ含有量は３２質量％以下（２７質量％以上３２質量％以下）が好ましい。Ｒ−Ｔ−Ｂ系焼結磁石のＲ含有量を３２質量％以下でかつ、酸素の含有量が質量比で１０００ｐｐｍ以上３５００ｐｐｍ以下（好ましくは１０００ｐｐｍ以上３２００ｐｐｍ以下、さらに好ましくは１０００ｐｐｍ以上２４００ｐｐｍ以下、さらに好ましくは２０００ｐｐｍ以上２４００ｐｐｍ以下）とすることにより、より高い磁気特性を得ることができる。
【００６３】
拡散工程を行った後の最終的に得られるＲ−Ｔ−Ｂ系焼結磁石におけるＮ（窒素）の含有量は、質量比で５０ｐｐｍ以上６００ｐｐｍ以下が好ましく、５０ｐｐｍ以上４００ｐｐｍ以下がさらに好ましく、最も好ましくは、１００ｐｐｍ以上３００ｐｐｍ以下である。また、Ｒ−Ｔ−Ｂ系焼結磁石におけるＣ（炭素）の含有量は、質量比で８０ｐｐｍ以上１５００ｐｐｍ以下が好ましく、８０ｐｐｍ以上１０００ｐｐｍ以下がさらに好ましい。また、拡散工程を行った後の最終的に得られるＲ−Ｔ−Ｂ系焼結磁石における酸酸素の含有量を［Ｏ］、炭素の含有量を［Ｃ］、窒素の含有量を［Ｎ］とするとき、以下の式１〜３を満足することが好ましい。
式１：[Ｏ]＞[Ｃ]＞[Ｎ]、式２：[Ｏ]≧１．５×[Ｎ]、式３：[Ｃ]≧１．５×[Ｎ] 
【００６４】
さらに、本発明者らは上述した本開示の加湿粉砕により得られたＲ−Ｔ−Ｂ系焼結磁石の組織を詳細に調べた結果、Ｒ−Ｔ−Ｂ系焼結磁石における粒界相は希土類酸化物相を有し、前記希土類酸化物相は、希土類酸窒化物相を有することがわかった。そして、前記希土類酸窒化物相が特定の結晶構造を有し、かつ、酸素｛Ｏ｝と窒素｛Ｎ｝の含有量（原子％）が特定の関係を満たすことにより、高い磁気特性を得ることが出来ることがわかった。また、特に重希土類元素ＲＨを焼結体の表面から内部に拡散する拡散工程を行う場合に効果が顕著である（拡散によるＨｃＪ向上効果が高い）ことがわかった。なお、このような組織は、本開示の加湿粉砕によって好適に得ることができるが、必ずしもこれに限定されない。例えば、ジェットミル粉砕中における酸素や窒素の導入量を調整することにより以下に説明するＲ−Ｔ−Ｂ系焼結磁石を得ることが出来る。
【００６５】
本開示のＲ−Ｔ−Ｂ系焼結磁石は、Ｒ２Ｔ１４Ｂ化合物からなる主相と、前記主相の粒界部分に位置する粒界相とを含むＲ−Ｔ−Ｂ系焼結磁石であって（Ｒは希土類元素であり、Ｎｄ、ＰｒおよびＣｅからなる群から選択される少なくとも１つを必ず含み、Ｔは遷移金属の少なくとも１つでありＦｅを必ず含む）、前記Ｒ−Ｔ−Ｂ系焼結磁石の主相であるＲ２Ｔ１４Ｂ相の平均結晶粒径は、３μｍ以上７μｍ以下であり、前記Ｒ-Ｔ-Ｂ系焼結磁石は、酸素、炭素、窒素を含有し、酸素の含有量は質量比で１０００ｐｐｍ以上３５００ｐｐｍ以下であり、窒素の含有量は質量比で５０ｐｐｍ以上６００ｐｍ以下であり、前記粒界相は、希土類酸化物相を有し、前記希土類酸化物相は、ＮａＣｌ型結晶構造を有する希土類酸窒化物相を含み、前記希土類酸窒化物相におけるＯの含有量（原子％）を｛Ｏ｝、前記希土類酸窒化物相におけるＮの含有量（原子％）を｛Ｎ｝とするとき、｛Ｏ｝＞１．８×｛Ｎ｝の関係を満たす。好ましくは、前記Ｒ−Ｔ−Ｂ系焼結磁石は、前記希土類酸窒化物相におけるＣの含有量（原子％）を｛Ｃ｝とするとき、｛Ｃ｝＞｛Ｎ｝×０．５の関係をさらに満たす。
【００６６】
前記希土類酸化物相の面積に占める前記希土類酸窒化物相の面積の割合は好ましくは５０％以上である。
【００６７】
Ｒ−Ｔ−Ｂ系焼結磁石の主相であるＲ２Ｔ１４Ｂ相の平均結晶粒径は、３μｍ以上７μｍ以下（好ましくは３μｍ以上５μｍ以下）であり、前記Ｒ−Ｔ−Ｂ系焼結磁石は、酸素、炭素、窒素を含有し、酸素の含有量は質量比で１０００ｐｐｍ以上３５００ｐｐｍ以下（好ましくは１０００ｐｐｍ以上２５００ｐｐｍ以下）であり、窒素の含有量は質量比で５０ｐｐｍ以上６００ｐｍ以下である。これにより高い磁気特性を得ることができる。そして、前記Ｒ−Ｔ−Ｂ系焼結磁石における粒界相は希土類酸化物相を有し、前記希土類酸化物相は、ＮａＣｌ型結晶構造を有する希土類酸窒化物相を含む。本発明者らは検討の結果、ＮａＣｌ型結晶構造を有する希土類酸窒化物相は炭素（Ｃ）と結びつきやすいことがわかった。そのため、ＮａＣｌ型結晶構造を有する希土類酸窒化物相を有することにより、主相のＣ量を低下させることができ、これにより高い磁気特性が得られることがわかった。また、ＮａＣｌ型結晶構造を有する希土類酸窒化物相は重希土類元素（例えばＴｂやＤｙ）と酸化物を作りにくいことがわかった。そのため、Ｒ−Ｔ−Ｂ系焼結磁石にＴｂやＤｙを含有する場合、粒界にＮａＣｌ型結晶構造を有する希土類酸窒化物相を有することで、より主相にＴｂやＤｙを含有させることができ、高い磁気特性を得ることができる。後述する実施例に示すように、特に重希土類元素ＲＨを焼結体の表面から内部に拡散する拡散工程を行う場合に効果が顕著である。さらに、前記希土類酸窒化物相は、前記希土類酸窒化物相におけるＯの含有量（原子％）を｛Ｏ｝、前記希土類酸窒化物相におけるＮの含有量（原子％）を｛Ｎ｝とするとき、｛Ｏ｝＞１．８×｛Ｎ｝の関係を満たす。このような関係を満たすことにより、Ｒ−Ｔ−Ｂ系焼結磁石における窒化が抑制されて高い磁気特性を得ることができる。また、ＮａＣｌ型の希土類酸窒化物は重希土類元素と窒化物を作る。そのため、Ｒ−Ｔ−Ｂ系焼結磁石にＴｂやＤｙを含有する場合、粒界におけるＮａＣｌ型結晶構造を有する希土類酸窒化物相のＯおよびＮの含有量が｛Ｏ｝＞１．８×｛Ｎ｝の関係を満たすことにより、重希土類元素との窒化物生成を抑制し、より主相にＴｂやＤｙを含有させることができるため高い磁気特性を得ることができる。後述する実施例に示すように、特に重希土類元素ＲＨを焼結体の表面から内部に拡散する拡散工程を行う場合に効果が顕著である。
【００６８】
また、好ましくは、前記希土類酸窒化物相におけるＣの含有量（原子％）を｛Ｃ｝とするとき、｛Ｃ｝＞｛Ｎ｝×０．５の関係や満たすことにより、主相のＣ量を低下させることができ、より高い磁気特性を得ることが出来る。
【００６９】
また、前記希土類酸化物相の面積に占める前記希土類酸窒化物相の面積の割合は５０％以上が好ましい。希土類酸化物相に占める希土類酸窒化物相が面積比率で５０％以上であることにより、より磁気特性を向上させることができる。好ましくは、前記希土類酸化物相の面積に占める前記希土類酸窒化物相の面積の割合は７０％以上であり、さらに好ましくは９０％以上である。
【００７０】
「Ｒ−Ｔ−Ｂ系焼結磁石における粒界相は希土類酸化物相を有し、前記希土類酸化物相は、ＮａＣｌ型結晶構造を有する希土類酸窒化物相を含む」かどうかは、例えば、Ｘ線や中性子、電子線などの回折測定によってＮａＣｌ型結晶構造特有の回折ピークやパターンを観測することで確認できる。
【００７１】
「前記希土類酸窒化物相は、前記希土類酸窒化物相におけるＯの含有量（原子％）を｛Ｏ｝、前記希土類酸窒化物相におけるＮの含有量（原子％）｛Ｎ｝とするとき、｛Ｏ｝＞１．８×｛Ｎ｝の関係を満たす」かどうかは、例えば、ＥＤＸ（エネルギー分散型Ｘ線分析）やＷＤＸ（波長分散型Ｘ線分析）によって酸化物相の点、線あるいは面分析をおこなうことで確認できる。
【００７２】
「前記希土類酸化物相の面積に占める前記希土類酸窒化物相の面積の割合は５０％以上」かどうかは、例えば、ある視野でＥＤＸやＷＤＸのマッピングをおこない、市販のソフトウェアで前記希土類酸化物相を色分けした上で、さらにその中で前記希土類酸窒化物相を色分けし、各々の相の色のピクセル数をカウントすることで確認できる。
【実施例】
【００７３】
本開示を実施例によりさらに詳細に説明するが、本開示はそれらに限定されるものではない。【００７４】
・実施例１
およそ表１の試料Ｎｏ．１〜１３に示すＲ−Ｔ−Ｂ系焼結磁石の組成となるように（Ｏ、Ｃ、Ｎは除く）ストリップキャスト法によりＲ−Ｔ−Ｂ系焼結磁石用合金を作製した。得られた各合金を水素粉砕法により粗粉砕し粗粉砕粉を得た。粗粉砕粉の平均粒度を測定した。平均粒度は２００μｍ〜４００μｍの範囲であった。本開示において平均粒度は、小粒径側からの積算粒度分布（体積基準）が５０％となる粒径（メジアン径）を意味する。平均粒度（ｄ５０）は、Ｓｙｍｐａｔｅｃ社製の粒度分布測定装置「ＨＥＬＯＳ＆ＲＯＤＯＳ」において、分散圧：４ｂａｒ、測定レンジ：Ｒ２、計算モード：ＨＲＬＤ、の条件にて測定した。【００７５】
前記粗粉砕粉を図１のジェットミル装置１００に投入して前記粗粉砕粉を粉砕して微粉末を得た。粉砕条件を表２に示す。表２のＮｏ．２は、粗粉砕粉の１ｋｇあたり１．５ｇの水分を不活性ガスに与えて加湿粉砕したものであり、粗粉砕粉をジェットミル装置に供給する量は、６４．０ｋｇ／ｈである。Ｎｏ．１およびＮｏ．３〜１３も同様に記載している（Ｎｏ．１は加湿せず粉砕している）。なお、本実施例では、不活性ガスとして窒素ガスを用いた。得られた微粉末の平均粒度を表２に示す。前記微粉末を窒素雰囲気中で分留点が２５０℃、室温での動粘度が２ｃＳｔの鉱物油に浸漬してスラリーを準備した。スラリー濃度は、８５質量％であった。得られたスラリーを磁界中で成形（湿式成形）し、成形体を得た。なお、成形装置には、磁界印加方向と加圧方向とが直交する、いわゆる直角磁界成形装置（横磁界成形装置）を用いた。得られた成形体を、真空中１０４０℃（焼結による緻密化が十分に起こる温度を選定）で４時間焼結し、焼結体を得た。焼結体の密度は７．５Ｍｇ／ｍ３以上であった。さらに焼結体に対し、８００℃で２時間保持した後室温まで冷却し、次いで５００℃で２時間保持した後室温まで冷却する熱処理を施して焼結体（Ｒ−Ｔ−Ｂ系焼結磁石）を得た。得られた焼結磁石の成分を求めた。Ｎｄ、Ｐｒ、Ｂ、Ｃｏ、Ａｌ、Ｃｕ、Ｇａ、Ｚｒの含有量をＩＣＰ発光分光分析法により測定した。さらに、Ｏ（酸素量）はガス融解−赤外線吸収法、Ｎ（窒素量）はガス融解−熱伝導法、Ｃ（炭素量）は燃焼−赤外線吸収法、によるガス分析装置を使用して測定した。なお、Ｏ、Ｃ、Ｎの含有量は質量ｐｐｍである。結果を表１に示す。焼結磁石に機械加工を施し、縦７ｍｍ、横７ｍｍ、厚み７ｍｍの試料を作製し、Ｂ−Ｈトレーサによって各試料のＢｒおよびＨｃＪを測定した。測定結果を表３に示す。表１に示す通り、本発明例は、いずれも本開示の式１〜３を満足している。また、各サンプルについて平均結晶粒径を、ＥＢＳＤを用いて測定（粒子を５７００〜５８００個程度それぞれ評価した結晶粒の円相当径の平均値）した所、４．１〜４．３μｍの間であった。【００７６】
【表１】
0006947344.tif 000002
【００７７】
【表２】
0006947344.tif 000003
【００７８】
【表３】
0006947344.tif 000004
【００７９】
表１および表２に示すようにＮｏ．１〜５は、Ｃ、Ｏ、Ｎ以外はほぼ同じ組成であり、ジェットミル粉砕による微粉末の平均粒度もほぼ同じである。表３に示すように、本発明例（Ｎｏ．２〜４）はいずれも加湿粉砕していないＮｏ．１とくらべて高い磁気特性が得られている。従来、ほぼ同じ組成、粒度であれば、酸素量が増加すると磁気特性が低下すると考えられてきた。しかし、Ｎｏ．１とＮｏ．２〜４に示すように、本開示のＲ−Ｔ−Ｂ系焼結磁石の酸素含有量の範囲であれば、逆に磁気特性が向上（ＨｃＪが向上）している。また、加湿粉砕しても本開示のＲ−Ｔ−Ｂ系焼結磁石の酸素の含有量の範囲からはずれるとＮｏ．５に示すように磁気特性が低下している。また、表２に示すように平均粒径３．３μｍ程度に合わせて粉砕する場合、本発明例の方が加湿していない比較例（Ｎｏ．１）とくらべて供給レートを上げることができる、すなわち粉砕性が良い。また、表２および表３の結果から、より高い粉砕性を得るためにはＲ−Ｔ−Ｂ系焼結磁石の酸素含有量は１７００ｐｐｍ以上が好ましいことがわかる。また、表３に示すように、本発明例はいずれもＢｒ≧１．３３ＴかつＨｃＪ≧１２００ｋＡ／ｍの高い磁気特性が得られている。【００８０】
・実施例２
実施例１のＮｏ．１〜３の焼結体を準備した。前記焼結体に対して、重希土類元素ＲＨを焼結体の表面から内部に拡散する拡散工程をおこなった。具体的には、質量比でＰｒ８０Ｔｂ１０Ｇａ７Ｃｕ３の組成となるように各元素の原料を秤量しそれらの原料を溶解して、単ロール超急冷法（メルトスピニング法）によりリボンまたはフレーク状の合金を得た。得られた合金を、アルゴン雰囲気中で粉砕した後、目開き４２５μｍの篩を通過させて拡散合金粉末を準備した。表１のＮｏ．１〜３の焼結体を切断、研削加工し、７．２ｍｍ×７．２ｍｍ×７．２ｍｍの立方体とした。次に、Ｎｏ．１〜３の焼結体の全面にＲ−Ｔ−Ｂ系焼結磁石の１００質量％に対して前記拡散合金を２．５質量％散布した。その後、５０Ｐａに制御した減圧アルゴン中で、温度で９００℃、１０時間の熱処理を行った後室温まで冷却を行い、さらに、５０Ｐａに制御した減圧アルゴン中で、５００℃３時間の熱処理を行い拡散後のＲ−Ｔ−Ｂ系焼結磁石（Ｎｏ．２０〜２３）を作製した。【００８１】
得られた拡散工程後のＲ−Ｔ−Ｂ系焼結磁石の磁気特性を実施例１と同様にして測定した。結果を表４に示す。また、拡散によるＨｃＪの向上値を表４の△ＨｃＪに示す。表４のＮｏ．６は、拡散後のＨｃＪの値（１８２６ｋＡ／ｍ）から拡散前の磁石Ｎｏ．１のＨｃＪの値（１１３９ｋＡ／ｍ）を差し引いた値である。他も同様に記載している。なお、Ｒ−Ｔ−Ｂ系焼結磁石の断面における磁石表面から磁石中央付近までをエネルギー分散型Ｘ線分光方法（ＥＤＸ）により線分析（ライン分析）した所、磁石表面から磁石内部に向かってＴｂ濃度が漸減する部分を含んでいることを確認した。【００８２】
【表４】
0006947344.tif 000005
【００８３】
表４に示すように、本開示の加湿粉砕を行った焼結体に対して拡散工程を行った本発明例（Ｎｏ．２１およびＮｏ．２２）は、加湿粉砕を行わない焼結体に拡散工程を行った比較例（Ｎｏ．２０）とくらべてより高い△ＨｃＪが得られている。【００８４】
表１のＮｏ．１〜４およびＮｏ．６、７の条件で準備した微粉末について成形性を確認した。結果を表５に示す。表５に示す成形圧とは、成形体の密度が４．１ｇ／ｃｍ３に達した（ρｇ＝４．１ｇ／ｃｍ３）時の成形圧力である。そのため、成形圧が低いほど圧縮性が良く、成形性が良いことを示している。  【００８５】
【表５】
0006947344.tif 000006
【００８６】
表５に示すように、本発明例はいずれも比較例と比べて成形圧が低く、圧縮性がよく、０．２０ｋｇｆ／ｃｍ２以下の成形圧で成形が可能であった。特に、Ｎｏ．４〜７は、成形圧が比較例の半分以下と大幅に圧縮性が向上し、０．１５ｋｇｆ／ｃｍ２以下の成形圧で成形が可能であった。そのため、Ｒ−Ｔ−Ｂ系焼結磁石の酸素含有量は質量比で２０００ｐｐｍ以上が好ましく、表３の磁気特性（ＢｒおよびＨｃＪ）も考慮するとＲ−Ｔ−Ｂ系焼結磁石の酸素含有量は質量比で２０００ｐｐｍ以上２４００ｐｐｍ以下が好ましい。【００８７】
・実施例３
実施例１と同様にして、表６の試料Ｎｏ.２３〜２６に示すＲ−Ｔ−Ｂ系焼結磁石の組成となるようにＲ−Ｔ−Ｂ系焼結磁石用合金を作製した。得られたＲ−Ｔ−Ｂ系焼結磁石用合金を実施例１と同様にして粗粉砕し、粗粉砕紛を得た。得られた粗粉砕紛を実施例１と同様にして粉砕し、微粉末を得た。粉砕条件を表７に示す。得られた微粉砕を実施例１と同様にして、成形、焼結、熱処理を行い、Ｒ−Ｔ−Ｂ系焼結磁石を得た。得られた焼結磁石の成分を実施例１と同様にして求めた。なお、Ｏ、Ｃ、Ｎの含有量は、質量ｐｐｍである。結果を表６に示す。表６に示すように、試料Ｎｏ．２３と２４は、Ｏ、Ｃ、Ｎ以外ほぼ同じ組成である。同様に試料Ｎｏ．２５と２６もＯ、Ｃ、Ｎ以外はほぼ同じ組成である。【００８８】
得られたＲ−Ｔ−Ｂ系焼結磁石の磁気特性測定結果を表８に示す。表８における「２３℃  Ｂｒ  ＨｃＪ」は、室温（２３℃）におけるＢｒおよびＨｃＪの値であり、「１４０℃  ＨｃＪ」は１４０℃におけるＨｃＪの値である。これらＢｒ、ＨｃＪの値は、熱処理後のＲ−Ｔ−Ｂ系焼結磁石に機械加工を施し、サンプルを７ｍｍ×７ｍｍ×７ｍｍに加工し、ＢＨトレーサにより測定した。さらに、温度係数（β：２３〜１４０℃）を以下のようにして求めた。１４０℃でのＨｃｊをＨｃｊ１４０と、２３℃でのＨｃｊをＨｃｊ２３とするとき、温度係数=（Ｈｃｊ１４０−Ｈｃｊ２３）／Ｈｃｊ２３／（１４０℃−２３℃）×１００％
温度係数の絶対値が小さいほど温度係数が改善されていることを示している。【００８９】
表８に示すように、本発明例は以上の１．３９１Ｔ以上のＢｒと、１１９０ＫＡ／ｍ以上のＨｃｊと−０．５７８以下のβが得られており、ほぼ同じ組成である、Ｎｏ．２３、２４やＮｏ．２５、２６をそれぞれくらべると、いずれも本発明例は温度係数が改善されている。【００９０】
【表６】
0006947344.tif 000007
【００９１】
【表７】
0006947344.tif 000008
【００９２】
【表８】
0006947344.tif 000009
【００９３】
・実施例４
実施例１と同様にして、表９の試料Ｎｏ.２７および２８に示すＲ−Ｔ−Ｂ系焼結磁石の組成となるようにＲ−Ｔ−Ｂ系焼結磁石用合金を作製した。得られたＲ−Ｔ−Ｂ系焼結磁石用合金を実施例１と同様にして粗粉砕し、粗粉砕紛を得た。得られた粗粉砕紛を実施例１と同様にして粉砕し、微粉末を得た。粉砕条件を表１０に示す。得られた微粉砕を実施例１と同様にして、成形、焼結、熱処理を行い、Ｒ−Ｔ−Ｂ系焼結磁石を得た。得られた焼結磁石の成分を実施例１と同様にして求めた。結果を表９に示す。【００９４】
表９に示すように、試料Ｎｏ．２７および２８は、Ｏ、Ｃ、Ｎ以外ほぼ同じ組成である。なお、Ｏ、Ｃ、Ｎの含有量は質量ｐｐｍである。また、得られたＲ−Ｔ−Ｂ系焼結磁石の磁気特性測定結果を表１１に示す。表１１に示すように、ほぼ同じ組成である、Ｎｏ．２７および２８をくらべると、本発明例（Ｎｏ.２８）の方が高い磁気特性を有している。【００９５】
【表９】
0006947344.tif 000010
【００９６】
【表１０】
0006947344.tif 000011
【００９７】
【表１１】
0006947344.tif 000012
【００９８】
Ｎｏ．２７および２８のＲ−Ｔ−Ｂ系焼結磁石の粒界相を観察した。【００９９】
具体的には、まず、電子線回折をおこなうことで酸化物相の結晶構造を同定した。その結果、Ｎｏ．２７および２８はいずれも結晶構造がＮａＣｌ型の酸化物相を有していることがわかった。次に、ＥＤＸおよびＷＤＸによる点分析およびマッピングをおこなった。ＦｅおよびＮｄについてはＥＤＸ、Ｐｒ、Ｃ、ＮおよびＯについてはＷＤＸによる分析をおこなった。酸化物相について各３点ずつ点分析をおこない、平均したものを表１２に示す。表１２の（Ａ）は、希土類酸窒化物相におけるＯの含有量（原子％）を｛Ｏ｝、希土類酸窒化物相におけるＮの含有量（原子％）を｛Ｎ｝とするとき、｛Ｏ｝＞１．８×｛Ｎ｝の関係を満たす場合は「〇  丸」と、満たさない場合は「×」と記載している。同様に（Ｂ）は、｛Ｃ｝＞｛Ｎ｝×０．５を満たす場合は「〇」と、満たさない場合は「×」とそれぞれ記載している。【０１００】
また、マッピング結果をもとに本開示の希土類酸窒化物相が占める割合を算出した。まず、日本電子(株)製のソフトウェア「ＮＭａｐ」を用いて点分析結果に合うように各元素のマッピング強度を濃度に換算した。次に、日本電子(株)製のソフトウェア「Ｐｈａｓｅ  Ｍａｐ Ｍａｋｅｒ」を用いて散布図解析をおこなった。具体的には、｛Ｏ｝≧１０原子％の領域を酸化物相の領域として色分けし、さらにその後、式（Ａ）、（Ｂ）を満たす領域を色分けすることで、本開示の希土類酸窒化物相とその他の酸化物相を分離した。そして、得られた画像の各色のピクセル数をカウントすることで、希土類酸化物相に占める本開示の希土類酸窒化物相の断面積を計算した。【０１０１】
表１２に示すように本発明例（Ｎｏ．２８）は希土類酸化物相の面積に占める本開示の希土類酸窒化物相の面積の割合が７０％であり、かつ、（Ａ）、（Ｂ）を満足している。これに対し、比較例は、本開示の希土類酸窒化物相の面積の割合が１４％であり、（Ａ）、（Ｂ）を満足していなかった。【０１０２】
【表１２】
0006947344.tif 000013
【０１０３】
・実施例５
さらに、試料Ｎｏ．２７および２８の焼結体に対して、重希土類元素ＲＨを焼結体の表面から内部に拡散する拡散工程をおこなった。具体的には、質量比でＮｄ３１Ｐｒ５０Ｔｂ９Ｇａ５Ｃｕ５の組成となるように各元素の原料を秤量しそれらの原料を溶解して、アトマイズ法により拡散合金粉末を準備した。表１のＮｏ．２７および２８の焼結体を切断、研削加工し、７．２ｍｍ×７．２ｍｍ×４．７ｍｍ（４．７ｍｍの方向が成形時の磁界印加方向）の直方体とした。次に、Ｎｏ．２７および２８の焼結体の片面（７．２ｍｍ×７．２ｍｍの面）にＲ−Ｔ−Ｂ系焼結磁石の１００質量％に対して前記拡散合金を２質量％散布した。その後、５０Ｐａに制御した減圧アルゴン中で、温度で９２０℃、１０時間の熱処理を行った後室温まで冷却を行い、さらに、５０Ｐａに制御した減圧アルゴン中で、４５０℃で３時間の熱処理を行い拡散後のＲ−Ｔ−Ｂ系焼結磁石（Ｎｏ．２９および３０）を作製した。なお、実施例２と同様にして、拡散後のＲ−Ｔ−Ｂ系焼結磁石は、磁石表面から磁石内部に向かってＴｂ濃度が漸減する部分を含んでいることを確認した。【０１０４】
得られた拡散工程後のＲ−Ｔ−Ｂ系焼結磁石（Ｎｏ．２９および３０）の磁気特性を実施例１と同様にして測定した。結果を表１３に示す。また、拡散によるＨｃＪの向上値を表１３の△ＨｃＪに示す。【０１０５】
【表１３】
0006947344.tif 000014
【０１０６】
表１３に示すように、拡散工程を行った本発明例（Ｎｏ．３０）は、比較例（Ｎｏ．２９）とくらべてより高い△ＨｃＪが得られている。また、実施例４と同様にして、拡散後のＲ−Ｔ−Ｂ系焼結磁石の粒界相に本開示の希土類酸窒化物相を含有しているかどうか観察した所、表１２（拡散前のＲ−Ｔ−Ｂ系焼結磁石）とほぼ同等の組成およびＮａＣｌ型の希土類酸窒化物相の面積の割合であることを確認した。
【産業上の利用可能性】
【０１０７】
本開示のＲ−Ｔ−Ｂ系焼結磁石の製造方法は、ハードディスクドライブのボイスコイルモータ（ＶＣＭ）、電気自動車（ＥＶ、ＨＶ、ＰＨＶ）用モータ、産業機器用モータなどの各種モータや家電製品など多種多様な用途で使用される永久磁石として利用可能である。
【符号の説明】
【０１０８】
１００・・・ジェットミル装置、２００・・・サイクロン捕集装置、３００・・・バッグフィルタ装置
【要約】
本開示のＲ−Ｔ−Ｂ系焼結磁石の製造方法は、平均粒度が１０μｍ以上５００μｍ以下のＲ−Ｔ−Ｂ系焼結磁石用合金の粗粉砕粉を準備する工程と、粉砕室が不活性ガスで満たされたジェットミル装置に前記粗粉砕粉を供給して前記粗粉砕粉の粉砕を行い、平均粒度が２．０μｍ以上４．５μｍ以下の微粉末を得る工程と、前記微粉末の焼結体を作製する工程と、を含み、前記不活性ガスは加湿されており、前記Ｒ−Ｔ−Ｂ系焼結磁石の酸素の含有量が質量比で１０００ｐｐｍ以上３５００ｐｐｍ以下である。【図１】
0006947344.tif 000015